ЛИТИЕВО-СИЛИКАТНЫЕ СТЕКЛОКЕРАМИКА И СТЕКЛО С ОКСИДОМ ОДНОВАЛЕНТНОГО МЕТАЛЛА

2
2
1. Литиево-силикатная стеклокерамика, включающая оксид одновалентного металла, выбранный из RbO, CsO и смесей таковых.
2
2. Стеклокерамика по п. 1, за исключением литиево-дисиликатной стеклокерамики, которая включает, по меньшей мере, 6,1 масс.% ZrO.
3. Стеклокерамика по п. 1 или 2, за исключением литиево-дисиликатной стеклокерамики, которая включает, по меньшей мере, 8,5 масс.% оксида переходного металла, выбранного из группы, состоящей из оксидов иттрия, оксидов переходных металлов, имеющих атомный номер 41-79 и смесей этих оксидов.
2
4. Стеклокерамика по п. 1 или 2, которая включает менее 1,0, в частности, менее 0,5 масс.%, и, предпочтительно, менее 0,1 масс.% KO.
2
3
2
3
2
3
5. Стеклокерамика по п. 1 или 2, которая включает менее 5,3, в частности, менее 5,1, предпочтительно, менее 4,0, особенно предпочтительно, менее 3,0 масс.% AlO и, наиболее предпочтительно, является, по существу, свободной от AlO или где мольное соотношение оксида одновалентного металла и AlO составляет, по меньшей мере, 0,5 и, предпочтительно, 0,5-1,5.
6. Стеклокерамика по п. 1 или 2, которая включает менее 3,8, в частности, менее 3,6 и, предпочтительно, менее 2,5 масс.% ВаО.
7. Стеклокерамика по п. 1 или 2, которая включает в себя оксид одновалентного металла или смесь таковых в количестве 0,1-17,0, в частности, 1,0-15,0, и, предпочтительно, 1,5-8,0 масс.%.
8. Стеклокерамика по п. 1 или 2, которая содержит метасиликат лития в качестве основной кристаллической фазы и, в частности, содержит более 5 об.%, предпочтительно, более 10 об.% и, особенно предпочтительно, более 15 об.% кристаллов метасиликата лития.
9. Стеклокерамика по п. 1 или 2, которая содержит дисиликат лития в качестве основной кристаллической фазы и, в частности, содержит более 10 об.%, предпочтительно, более 20 об.% и, особенно предпочтительно, более 30 об.% кристаллов дисиликата лития.
2
10. Стеклокерамика по п. 1 или 2, которая включает в себя 55,0-85,0, в частности, 60,0-78,0 и, предпочтительно, 62,0-77,0 масс.% SiO.
2
11. Стеклокерамика по п. 1 или 2, которая включает 9,0-20,0 и, в частности, 9,0-17,0, и, предпочтительно, 12,0-16,0 масс.% LiO.
2
5
12. Стеклокерамика по п. 1 или 2, которая включает 0-12,0, в частности, 1,0-12,0, предпочтительно, 2,0-9,0, и, наиболее предпочтительно, 2,5-7,5 масс.% РО.
2
2
13. Стеклокерамика по п. 1 или 2, которая включает KO, NaO и смеси таковых в количестве менее 1,0, в частности, менее 0,5 и, предпочтительно, менее 0,1 масс.%.
14. Стеклокерамика по п. 1 или 2, которая включает, по меньшей мере, один и, предпочтительно, все следующие компоненты:
IC
0,5
0,5
15. Литиево-силикатная стеклокерамика по п. 1 или 2, которая включает дисиликат лития в качестве основной кристаллической фазы и обладает, в частности, вязкостью разрушения, измеренной как значение K, по меньшей мере, в 2,0 МПа·м, и, в частности, по меньшей мере, примерно 2,3 МПа·м.
2
2
16. Литиево-силикатная стеклокерамика по п. 1 или 2, в которой мольное соотношение между SiO и LiO в находится между 2,2-2,6, в частности, 2,3-2,5 и, предпочтительно, примерно при 2,4.
17. Стеклокерамика по п. 1 или 2, при этом стеклокерамика присутствует в форме порошка, гранулята, заготовки или материала для реставрации зубов.
18. Исходное стекло, которое включает компоненты стеклокерамики по одному из пп. 1-7, 10-14 или 16.
19. Литиево-силикатное стекло с зародышами, которые являются пригодными для формирования кристаллов метасиликата лития и/или дисиликата лития, при этом стекло включает в себя компоненты стеклокерамики по одному из п.п. 1-7, 10-14 или 16.
20. Стекло по п. 18 или 19, при этом стеклокерамика присутствует в форме порошка, гранулята, заготовки или материала для реставрации зубов.
21. Способ изготовления стеклокерамики по одному из пп. 1-17, или стекла по п. 19 или 20, в котором исходное стекло по п. 18 или 20, стекло с зародышами по п. 19 или 20, или стеклокерамику с метасиликатом лития в качестве основной кристаллической фазы по пп. 8, 10-17, подвергают, по меньшей мере, одной термической обработке в диапазоне 450-950, в частности, 450-750, предпочтительно, 450-720 и, наиболее предпочтительно, 450-700°С.
22. Способ по п. 21, в котором
(a) исходное стекло подвергают термической обработке при температуре в 480-560°С для формирования стекла с зародышами, и
(b) стекло с зародышами подвергают термической обработке при температуре в 700-750°С для формирования стеклокерамики с дисиликатом лития в качестве основной кристаллической фазы.
23. Применение стеклокерамики по одному из пп. 1-17, или стекла по одному из п.п. 18-20 в качестве стоматологического материала и, в частности, для покрытия материалов для реставрации зубов и, предпочтительно, для изготовления материалов для реставрации зубов.
24. Применение для изготовления материалов для реставрации зубов по п. 23, в котором стеклокерамику или стекло формуют в желаемый материал для реставрации зубов, в частности, мост, вкладку, наружную вкладку, абатмент, винир, опорную коронку, коронку или гильзу.